УСОВЕРШЕНСТВОВАННЫЙ СОКАТАЛИЗАТОР УЛАВЛИВАНИЯ ТЯЖЕЛЫХ МЕТАЛЛОВ ДЛЯ ПРОЦЕССА ФЛЮИД КАТАЛИТИЧЕСКОГО КРЕКИНГА

1. Металлоулавливающая частица, используемая для пассивации металлов при проведении флюид каталитического крекинга, которая содержит подвергшуюся распылительной сушке смесь каолина, окиси или гидроокиси магния и карбоната кальция, причем подвергшаяся распылительной сушке смесь была подвергнута прокаливанию при температуре в диапазоне от 816°С почти до 899°С.
2. Металлоулавливающая частица по п.1, отличающаяся тем, что подвергшуюся распылительной сушке смесь прокаливают при т-ре 816°С.
3. Металлоулавливающая частица по п.1, в которой подвергшаяся распылительной сушке смесь содержит 20-90 масс.% каолина, 5-50 масс.% окиси или гидроокиси магния и 5-50 масс.% карбоната кальция.
4. Металлоулавливающая частица по п.3, отличающаяся тем, что подвергшаяся распылительной сушке смесь содержит 40-80 масс.% каолина, 10-40 масс.% окиси или гидроокиси магния и 10-40 масс.% карбоната кальция.
5. Металлоулавливающая частица по п.1, отличающаяся тем, что подвергшаяся распылительной сушке смесь содержит гидроокись магния.
6. Металлоулавливающая частица по п.1, отличающаяся тем, что подвергшаяся распылительной сушке смесь после прокаливания содержит, по меньшей мере, 10% окиси магния.
7. Металлоулавливающая частица по п.6, отличающаяся тем, что подвергшаяся распылительной сушке смесь после прокаливания содержит 15-30 масс.% окиси магния.
8. Металлоулавливающая частица по п.1, отличающаяся тем, что подвергшаяся распылительной сушке смесь после прокаливания содержит свыше 50% магния в виде периклаза MgO.
9. Металлоулавливающая частица по п.1, отличающаяся тем, что подвергшаяся распылительной сушке смесь после прокаливания имеет средний размер частиц 50-150 мкм.
10. Металлоулавливающая частица по п.1, отличающаяся тем, что каолин представляет собой смесь водного каолин и прокаленного каолина.
11. Способ пассивирования металла при проведении флюид каталитического крекинга, включающий:
(а) контактирование потока углеводородов, содержащих металл, в установке флюид каталитического крекинга, содержащей смесь взвешенного крекирующего катализатора и зернистого металлоуловителя;
(б) указанный зернистый металлоуловитель содержит подвергшуюся распылительной сушке смесь каолина, окиси или гидроокиси магния и карбоната кальция, подвергшуюся распылительной сушке смесь прокаливают при температуре в диапазоне от 816°С почти до 899°С и металлоуловитель содержит окись магния, по меньшей мере, 10 масс.%.
12. Способ по п.11, отличающийся тем, что подвергшуюся распылительной сушке частицу прокаливают при температуре 816°С.
13. Способ по п.11, отличающийся тем, что подвергшаяся распылительной сушке смесь содержит 30-90 масс.% каолина, 5-50 масс.% окиси или гидроокиси магния и 5-50 масс.% карбоната кальция.
14. Способ по п.13, отличающийся тем, что подвергшаяся распылительной сушке смесь содержит 40-80 масс.% каолина, 10-40 масс.% окиси или гидроокиси магния и 10-40 масс.% карбоната кальция.
15. Способ по п.11, отличающийся тем, что подвергшаяся распылительной сушке смесь содержит гидроокись магния.
16. Способ по п.11, отличающийся тем, что подвергшаяся распылительной сушке смесь содержит 15-30 масс.% окиси магния.
17. Способ по п.11, отличающийся тем, что подвергшаяся распылительной сушке смесь после прокаливания имеет средний размер частиц 50-150 мкм.
18. Способ по п.11, отличающийся тем, что подвергшаяся распылительной сушке смесь после прокаливания содержит свыше 50 масс.% магния в виде периклаза MgO.
19. Способ по п.11, отличающийся тем, что каолин представляет собой смесь водного каолина и прокаленного каолина.
20. Способ по п.11, отличающийся тем, что металлоуловитель в составляет 2-50 масс.% от смеси крекируюшего катализатора и металлоуловителя.